(57)【要約】【課題】隔壁の側面及び底面からの反射強度を高めて輝度を向上させ、かつ前面板側からの黒色コントラストを上昇させることができ、しかも隔壁材料に鉛、ビスマスなどの環境負荷の大きい材料を含まないプラズマディスプレイパネルを提供する。【解決手段】タングステン−リン−バリウム−バナジウム系黒色ガラスを用いた隔壁材を用い、隔壁側面のみに反射率を向上させるために高屈折率の薄膜材料を形成する。【選択図】図１３
2008251322.tif 000002
【特許請求の範囲】
【請求項１】
対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するプラズマディスプレイパネルであって、
前記隔壁が少なくともタングステン、リン、バリウム、バナジウムの酸化物を含有するガラスよりなることを特徴とするプラズマディスプレイパネル。
【請求項２】
前記隔壁の抵抗率が１０７〜１０１１Ωｃｍであることを特徴とする請求項１に記載のプラズマディスプレイパネル。
【請求項３】
前記隔壁の高さが１００μｍ以上５００μｍ以下であることを特徴とする請求項１又は２に記載のプラズマディスプレイパネル。
【請求項４】
対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するプラズマディスプレイパネルであって、
前記隔壁が酸化物換算で、ＷＯ３：２５〜６０重量％、Ｐ２Ｏ５：１５〜４０重量％、ＢａＯ：８〜３０重量％、Ｖ２Ｏ５：８〜２０重量％の酸化物を含有するガラスよりなることを特徴とするプラズマディスプレイパネル。
【請求項５】
前記隔壁がさらに酸化物換算でＭｏＯ３：０〜５重量％、Ｃｒ２Ｏ３：０〜５重量％、ＺｒＯ２：０〜１０重量％、ＨｆＯ２：０〜３重量％、Ｇｄ２Ｏ３：０〜３重量％、Ａｌ２Ｏ３：０〜３重量％を含有するガラスよりなることを特徴とする請求項４に記載のプラズマディスプレイパネル。
【請求項６】
対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するプラズマディスプレイパネルであって、
前記隔壁が基材とその側面に形成された薄膜とから構成され、前記基材が少なくともタングステン、リン、バリウム、バナジウムの酸化物を含有するガラスよりなり、前記薄膜が鉄酸化物、クロム酸化物、鉄とガリウムの複合酸化物、タンタル窒化物、シリコン、ゲルマニウムから選ばれた少なくとも１種よりなることを特徴とするプラズマディスプレイパネル。
【請求項７】
前記薄膜の屈折率が４００ｎｍ〜８００ｎｍの波長域で２．３以上であることを特徴とする請求項６に記載のプラズマディスプレイパネル。
【請求項８】
対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するプラズマディスプレイパネルであって、
前記隔壁が基材とその側面に形成された薄膜から構成され、前記薄膜が鉄酸化物、クロム酸化物、鉄とガリウムの複合酸化物、タンタル窒化物、シリコン、ゲルマニウムから選ばれた少なくとも１種よりなることを特徴とするプラズマディスプレイパネル。
【請求項９】
対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するプラズマディスプレイパネルであって、
前記隔壁の底面および側面が一体になっていることを特徴とするプラズマディスプレイパネル。
【請求項１０】
前記隔壁が画素ごとに格子状に形成されていることを特徴とする請求項９に記載のプラズマディスプレイパネル。
【請求項１１】
前記隔壁の底面部と側面部に薄膜が形成され、この薄膜が鉄酸化物、クロム酸化物、鉄とガリウムの複合酸化物、タンタル窒化物、シリコン、ゲルマニウムから選ばれる少なくとも１種よりなることを特徴とする請求項９又は１０に記載のプラズマディスプレイパネル。
【請求項１２】
少なくともタングステン、リン、バリウム、バナジウムの酸化物を含有するガラス厚膜を背面板上に形成する工程と、隔壁のネガ形状に加工され、通電による加熱が可能な金型をガラスに押し当ててガラスに隔壁形状を転写する工程とを含むことを特徴とするプラズマディスプレイパネルの製造方法。
【請求項１３】
前記ガラスに隔壁形状を転写する工程を終えたのち、さらに隔壁の上端面にマスクを形成する工程と、隔壁の内壁に薄膜を形成したのち、マスクを除去する工程を含むことを特徴とする請求項１２に記載のプラズマディスプレイパネルの製造方法。
【発明の詳細な説明】
【技術分野】
【０００１】
本発明は、プラズマディスプレイパネルとその製造方法に関する。
【背景技術】
【０００２】
プラズマディスプレイパネル（以下、ＰＤＰと略す）は、近年の大画面高精細の平面画像表示装置として開発、製造され、広く一般に普及している。ＰＤＰでは、上面板と背面板の間に形成された隔壁間にＲ、Ｇ、Ｂの三色の蛍光体を塗布し、パネル内に封止されたキセノンガスを電離させて紫外線を発光させ、この紫外線によって蛍光体を発光させて画像を表示する。
【０００３】
現状では、蛍光体を隔離する隔壁材として、鉛（Ｐｂ）を含有する低融点ガラス材料が用いられている。また、隔壁を作製するために、まず鉛系ガラスフリット厚膜を形成した後、サンドブラストで隔壁形状に加工している。このため、Ｐｂ含有ガラスが大量に廃棄され、環境への負荷が大きくなる。従って、ビスマス、亜鉛、バナジウムなど、鉛ガラスを代替するガラス素材が検討されている。
【０００４】
現行のＰＤＰの別な課題として、コントラストの向上がある。隔壁材に起因するコントラスト低下の要因として、隔壁材の上面板側の白味、蛍光体からの裏面への発光の利用効率向上が上げられる。隔壁材の上面板側の黒コントラストを向上させるために、隔壁上面の上面板に接する部分は黒色であることが望まれる。また、蛍光体から発光した光は蛍光体の周囲に広がるため、画像表示に無関係な裏面側にも発光する。従って、高効率で蛍光を上面板側に発光させるためには、隔壁材側面の反射率を上げることが望まれる。
【０００５】
Ｐｂ系隔壁材に代わるガラス素材として、ビスマス、スズ−亜鉛等を主成分とするガラス材料が開発されている（例えば、特許文献１、２参照）。
【０００６】
【特許文献１】特開２００６−３４２０４４号公報（要約）
【特許文献２】特開２００６−３１２５６８号公報（要約）
【発明の開示】
【発明が解決しようとする課題】
【０００７】
しかしながら、ビスマス系ガラスは欧州等で実施されている環境規制には抵触しないものの、やはり環境負荷が大きい材料である。また、ビスマス系ガラス、あるいはスズ−リン−亜鉛系ガラスではその端面が白色となるため、黒色コントラストを上昇させることが難しい。
【０００８】
本発明の目的は、鉛、ビスマスを含有せず、環境負荷の小さい隔壁を備えたＰＤＰ及びその製造方法を提供することにある。
【課題を解決するための手段】
【０００９】
本発明は、対向して設けられ、周縁部が接着された前面基板及び背面基板と、前記前面基板上に設けられた電極とその電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するＰＤＰにおいて、前記隔壁が少なくともタングステン、リン、バリウム、バナジウムの酸化物を含有するガラスよりなることを特徴とする。
【００１０】
本発明のＰＤＰにおいて、隔壁の抵抗率は１０７〜１０１１Ωｃｍであることが好ましい。また、隔壁の高さは１００μｍ以上５００μｍ以下とすることが好ましい。
【００１１】
本発明は、対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するＰＤＰにおいて、前記隔壁が酸化物換算で、ＷＯ３：２５〜６０重量％、Ｐ２Ｏ５：１５〜４０重量％、ＢａＯ：８〜３０重量％、Ｖ２Ｏ５：８〜２０重量％の酸化物を含有するガラスよりなることを特徴とする。
【００１２】
この構成のＰＤＰにおいて、隔壁材料にはさらに酸化物換算でＭｏＯ３：０〜５重量％、Ｃｒ２Ｏ３：０〜５重量％、ＺｒＯ２：０〜１０重量％、ＨｆＯ２：０〜３重量％、Ｇｄ２Ｏ３：０〜３重量％、Ａｌ２Ｏ３：０〜３重量％を含有することができる。
【００１３】
本発明は、対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するＰＤＰにおいて、前記隔壁が基材とその側面に形成された薄膜とから構成され、前記基材が少なくともタングステン、リン、バリウム、バナジウムの酸化物を含有するガラスよりなり、前記薄膜が鉄酸化物、クロム酸化物、鉄とガリウムの複合酸化物、タンタル窒化物、シリコン、ゲルマニウムから選ばれた少なくとも１種よりなることを特徴とする。
【００１４】
この構成のＰＤＰにおいて、前記薄膜の屈折率は４００ｎｍ〜８００ｎｍの波長域において２．３以上とすることが好ましい。
【００１５】
本発明は、対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するＰＤＰにおいて、前記隔壁が基材とその側面に形成された薄膜から構成され、前記薄膜が鉄酸化物、クロム酸化物、鉄とガリウムの複合酸化物、タンタル窒化物、シリコン、ゲルマニウムから選ばれた少なくとも１種よりなることを特徴とする。
【００１６】
本発明は、対向して設けられ、周縁部が接着された前面基板及び背面基板と、前記前面基板上に設けられた電極と前記電極上に設けられた誘電体層及び前記誘電体層上に設けられた保護層と、前記背面基板上に設けられた電極及び誘電体層と、前記前面基板及び前記背面基板の間隙を保持する隔壁と、前記隔壁と前記前面基板及び前記背面基板により形成される空間内に充填された蛍光体とを有するＰＤＰにおいて、前記隔壁の底面および側面が一体になっていることを特徴とする。
【００１７】
この構成のＰＤＰにおいて、前記隔壁は画素ごとに格子状に形成されていることが好ましい。また、隔壁の底面部、側面部に薄膜が形成され、この薄膜が鉄酸化物、クロム酸化物、鉄とガリウムの複合酸化物、タンタル窒化物、シリコン、ゲルマニウムから選ばれる少なくとも１種よりなることが好ましい。
【００１８】
本発明は、少なくともタングステン、リン、バリウム、バナジウムの酸化物を含有するガラス厚膜を背面板上に形成する工程と、隔壁のネガ形状に加工され、通電による加熱が可能な金型をガラスに押し当ててガラスに隔壁形状を転写する工程とを含むことを特徴とするＰＤＰの製造方法にある。
【００１９】
また、前記製造方法において、ガラスに隔壁形状を転写する工程を終えたのち、さらに隔壁の上端面にマスクを形成する工程と、隔壁の内壁に薄膜を形成したのち、マスクを除去する工程を含むことが好ましい。
【発明の効果】
【００２０】
本発明によれば、鉛、ビスマス系ガラスなどの隔壁を使用せず、かつ製造工程において廃棄物の量を抑制できるため、環境負荷の小さいＰＤＰを提供できる。また、本発明のＰＤＰ製造方法によれば、隔壁形成の際に通電過熱を使用するためパネルガラスの反りなどの問題が解消される。
【発明を実施するための最良の形態】
【００２１】
本発明によれば、隔壁材料にタングステン−リン−バリウム−バナジウム系ガラスを用いたことで、隔壁の電気抵抗値を１０７〜１０１１Ωｃｍと適切にすることができ、このため、隔壁内部に蓄積される残存電荷による異常放電を抑制でき、表示の際の壁電荷量が適切で表示異常の生じにくいＰＤＰが提供できるという効果が得られる。また、前面板上面から見たときの黒色のコントラストに優れたＰＤＰを提供することができる。
【００２２】
また、隔壁の側面部のみに高屈折率の薄膜を形成することで、蛍光体から裏面に発せられる光を前面板に向けて放射することが可能になり、高効率で高輝度なＰＤＰが提供できる。
【００２３】
図１０に、本発明のＰＤＰの断面の模式図を示した。隔壁４の基材としてタングステン−リン−バリウム−バナジウム系ガラスを用い、隔壁４の側面部並びに底面部のみに鉄酸化物、クロム酸化物、鉄とガリウムの複合酸化物、窒化タンタル、シリコン、ゲルマニウムなどの高屈折率を有する薄膜１３を形成することにより、蛍光体３から裏面に発せられる光を前面板に向けて放射することが可能になり、白色輝度、黒色コントラストの優れたＰＤＰを得ることができた。
【００２４】
以下、実施例により、詳細に説明する。
【実施例１】
【００２５】
図２２は、従来のＰＤＰの断面の概略図である。図２２において、符号の１は背面基板、２はデータ電極、３は蛍光体、４は隔壁、５、５ａは封着ガラス、６は枠ガラス、７はバス電極、８は表示電極、９は保護膜、１０、２０は誘電体層、１１は前面基板である。
【００２６】
ＰＤＰ装置は、ネオン、キセノン等の希ガスを充填した微小空間内に放電を生じさせて、空間内に充填された蛍光体を発光させる表示装置である。ＰＤＰは、前面基板１１と背面基板１を約１００〜２００μｍの間隙をもって対向させ、各基板の間隙を隔壁４で維持する。基板の周縁部はガラスを主成分とする接着材で封止され、内部に希ガスが充填される。各基板と隔壁で区切られた微小空間をセルと称し、１つのセルには、Ｒ（Ｒｅｄ：赤色），Ｇ（Ｇｒｅｅｎ：緑色），Ｂ（Ｂｌｕｅ：青色）（以後、ＲＧＢと記す）の３色の蛍光体のいずれかが充填され、３色のセルで一画素を構成して各色の光を発光する。
【００２７】
各基板には、規則的に配列した電極が設けられ、対となる前面基板上の電極と、背面基板上の電極の間に表示信号に応じて選択的に１００〜２００ボルトの電圧を印加し、電極間の放電により紫外線を発生させて蛍光体を発光させ、画像情報を表示する。
【００２８】
ＰＤＰの背面基板側には、基板上にデータ電極（またはアドレス電極）が形成されている。データ電極はＣｒ／Ｃｕ／Ｃｒ配線、銀配線等よりなる。同電極は、印刷法、スパッタ法により形成される。
【００２９】
点灯させたいセルのアドレス電極と表示電極の間でアドレス放電を行い、セル内に壁電荷を蓄積する。次に表示電極対に一定の電圧を印加することで、アドレス放電で壁電荷が蓄積されたセルのみ表示放電が起こり、紫外線を発生するしくみでプラズマディスプレイの表示が行われる。
【００３０】
データ電極の上には、誘電体層を形成する。誘電体層はアドレス電極の電流を制御することと、絶縁破壊から保護するために設ける。誘電体層の上にはストライプ形状、格子形状等の開口部を有する隔壁を形成する。隔壁は直線状（ストライプ状、リブ状）や、各画素が隔壁によって仕切られた格子状などの形状で構成される。隔壁はガラスペーストを印刷法で塗布する方法や、厚膜をサンドブラスト法で削る方法等により形成される。隔壁で区切られたセル内には、各色の蛍光体が充填され、壁面に塗布される。
【００３１】
一方、前面基板上には表示電極が形成される。表示電極は、透明電極、バス電極よりなる。透明電極はインジウム−スズの酸化物膜（ＩＴＯ膜）等、バス電極はＣｒ／Ｃｕ／Ｃｒ配線、銀配線等よりなる。表示電極は、背面基板上に形成されるデータ電極と直交するように配置される。これらの電極上には、電極の保護と放電時に壁電荷を形成するメモリ機能を有する誘電体層が形成される。誘電体層上には、プラズマより電極等を保護する保護層が形成される。保護層としては、ＭｇＯ膜を形成することが一般的である。一般のＰＤＰでは、さらに前面基板側に、各画素に対応した開口部を有する黒色層（ブラックマトリクス）が形成される。黒色が前面基板側より見えることで、画像のコントラストを向上させる効果がある。黒色層はデータ電極の上下のいずれに形成してもよい。
【００３２】
背面基板及び前面基板は正確に位置を合わせて対向させ、周縁部を接着する。接着材としてはガラス接着材を使用する。加熱しながら内部のガスを排気し、希ガスを封入する。データ電極と表示電極の交差する部位で電圧を印加して希ガスを放電させ、プラズマ状態とする。希ガスがプラズマ状態から元の状態に戻る際に生じる紫外線を利用して蛍光体が発光する。
【００３３】
図１に、本発明の一実施例に係るＰＤＰの断面図を示す。本実施例のＰＤＰは、図２２に示した従来のＰＤＰに存在するブラックマトリックスを含まない。また、誘電体層２０が隔壁と一体になっている。
【００３４】
図１に示すＰＤＰの作製方法について、図２〜図９を用いて詳細に述べる。
【００３５】
まず、背面基板１に、データ電極２をスパッタ法で形成した。本実施例では、背面基板１としてソーダライムガラスを用い、データ電極としてＣｒ／Ｃｕ／Ｃｒのスパッタ膜を用いた。なお、データ電極（アドレス電極とも言う）として、この材料のほかに銀や銀に導電性ガラスペーストを混入させたものなどを用いてもよい
さらに、このデータ電極を、フォトリソグラフィー法を用いて電極構造となるように加工した（図２）。
【００３６】
次に、枠を固定するために、枠ガラス６として低温軟化ガラスフリット、ならびに隔壁４の前駆体として隔壁材のペースト４０を塗布によって形成した。枠ガラス６及び隔壁を形成するガラスには鉛を含まないガラスを用いた。枠ガラス６にはバナジウム−リン−アンチモン−バリウム系のガラスにフリットとしてＳｉＯ２を混入させたものを用いた。また、隔壁４には後に実施例２にて詳細に検討するタングステン−リン−バリウム−バナジウム系ガラスのフリットを用いた（図３）。
【００３７】
そして、これらの枠ガラス６、隔壁ガラスの軟化温度で焼成して固定した。本実施例では焼成温度を５８０℃とした（図４）。
【００３８】
焼成した隔壁４を隔壁形状に加工するため、本発明では通電加熱法を用いた。用いたタングステン−リン−バリウム−バナジウム系ガラスは、室温では１０７〜１０１１Ωｃｍ程度の電気抵抗を有するが、これを加熱すると半導体的電子伝導性のため電気抵抗値が低下し、２００℃では１０ｋΩｃｍ程度まで低下する。これに直流電圧を印加して隔壁４、並びに隔壁のネガ型にあらかじめ加工された金型１２に通電することにより、隔壁４を通電加熱して軟化温度以上に加熱した。
【００３９】
さらに、上部から圧力を加えて隔壁４を金型１２のポジ型となるように押し付けた。本実施例では金型としてＳＵＳを用いた（図５、図６）。
【００４０】
隔壁形状が損なわれないように、加熱環境下で、この金型をゆっくりと離型した。さらにＲ、Ｇ、Ｂ三色の蛍光体を隔壁内部に塗布し（図８）、４６０℃で焼成して図９に示すようなＰＤＰの背面板を得た。
【００４１】
さらに、別途作製された前面板を上部から封着ならびに真空に排気し、キセノンガス等を充填することにより、図１に示すＰＤＰを得た。
【００４２】
このような方法を用いることにより、背面基板１に応力が残存せず、反りなどの問題の少ない隔壁を形成することが可能である。この方法は、従来のサンドブラスト法などに比較して材料の損失がなく、環境負荷の少ない製造方法である。このような製造方法に適用できる隔壁４の材料として、半導体的な電子伝導性を示すガラスが有効である。
【００４３】
本発明では隔壁４の側面のみならず、隔壁の底面部もすべて同一の材質で構成することができる。従来は図２２に示すように隔壁の底面部に誘電体膜等が形成されているが、本発明では誘電体層２０を隔壁４と一体とすることが可能である。このため、誘電体層２０形成の一工程を省くことができるのみならず、隔壁に蓄積される電荷の除去にも有効である。
【００４４】
また、本実施例では、隔壁側面部に薄膜を形成したＰＤＰも作製した。図１０に、隔壁側面部に薄膜を形成したＰＤＰの断面の模式図を示す。隔壁側面部のみに薄膜１３を形成するのは、側面部には蛍光体３が塗布されるため、蛍光体３の裏面への発光をできる限り前面板側に向けて輝度を向上させるためである。また、前面板側の上面にこの膜が形成されてしまうと、前面板から見たときの隔壁の反射率が向上してしまうため、黒色コントラストが悪くなるため好ましくない。従って、このような膜は蛍光体が塗布される隔壁側面部及び底面部のみに限定される必要がある。
【００４５】
図１０に示す実施例では、隔壁の側面部並びに底面部のみに薄膜が形成されており、隔壁の前面基板１１側にはこの薄膜は形成されていない。この製法について図１１〜１４を用いて説明する。
【００４６】
薄膜を形成しないＰＤＰと同様に、隔壁４を形成した後（図７に相当）、薄膜形成のためのマスク１４を隔壁上面に配置する（図１１）。たとえばストライプ形状の隔壁を形成する場合には、図１２に示すようなマスクが用いられる。マスク形成後、スパッタ法や蒸着法などを用いて薄膜１３を形成する（図１３）。この際、隔壁上部にはマスクが形成されているため薄膜１３は形成されない。この後、マスクを除去し、図１４に示すように、薄膜が隔壁内部にのみ形成された背面板が出来上がる。
【００４７】
さらに蛍光体を塗布、焼成し、蛍光体を隔壁内部に焼付ける（図１５）。この上面に別途作製された前面板を封着排気し、キセノンガス等を充填してプラズマディスプレイパネルが完成する。
【実施例２】
【００４８】
本実施例では、タングステン−リン−バリウム−バナジウム系ガラス材料について詳細に検討した結果について述べる。
【００４９】
本発明の隔壁ガラスは、実施例１に述べたように通電加熱によって成型されるため、抵抗は通電による発熱が生じるのに適したものである必要がある。また、蛍光体塗布後の焼成によっても、その形状が変形しないようにするために、蛍光体の焼成温度である４６０℃においても変形しないことが望まれる。従って、隔壁用ガラスのガラス転移温度は４７０℃以上であることが好ましい。また、背面基板１への焼付けの際には、背面板の材料であるソーダライム系ガラス基板よりも低温で作業可能な程度に軟化する必要がある。
【００５０】
ＰＤＰに利用されるソーダライムガラスのガラス転移温度は６１０℃程度であることから、軟化温度は６００℃以下であることが好ましい。また、通常のガラス材料では、ガラス転移温度が４７０℃であれば軟化温度は５７０℃程度であり、軟化温度が６００℃であればガラス転移温度は５００℃程度であることから、本発明の隔壁用ガラスのガラス転移温度は４７０℃以上５００℃以下であることが好ましく、軟化温度は５７０℃以上６００℃以下であることが好ましい。
【００５１】
また、ソーダライムガラスの熱膨張係数は室温から３５０℃までの測定温度範囲において８０×１０−７／℃であることから、多少圧縮、引っ張り応力が存在しても破損などが認められない熱膨張域として７０〜９０×１０−７／℃であることが望ましい。熱膨張係数が７０×１０−７／℃未満では、ガラスが剥離する方向にせん断応力が生じて隔壁材が破損する。また、熱膨張係数が９０×１０−７／℃を超えると、引っ張り応力によって隔壁の縦方向に破壊が生じるため好ましくない。
【００５２】
さらに、隔壁材に導電性があると、表示の際に残存する電荷をアースできるため好ましいが、電気抵抗が低すぎると表示のために予備的に表示電極近傍に蓄積する電荷までアースしてしまうため、表示の応答性が低下するため好ましくない。表示の際に電荷が残存すると誤表示の原因になったり、電荷が蓄積しすぎて異常放電の原因になったりするため好ましくない。
【００５３】
このような異常が生じないで、適切にセル内の電荷状態を維持できる隔壁の体積抵抗率は、１×１０７Ωｃｍ〜１×１０１１Ωｃｍであった。
【００５４】
また、言うまでもないが、ガラスが結晶析出などにより失透すると、隔壁の通電加熱による成型の際に流動性が損なわれ、適切な形状が得られないので、失透は生じない方が好ましい。
【００５５】
さらに黒色表示コントラストを向上させるためには、隔壁の上面パネルに接する端面は黒色であることが好ましい。
【００５６】
以上のような特性を満足できるガラス組成としてタングステン、リン、バリウム、バナジウムの酸化物を構成成分とするガラスを作製し、その特性を評価した。
【００５７】
表１に、検討したガラス材料の組成、失透の有無、熱膨張係数、ガラス転移温度、軟化温度、外観の色、および体積抵抗率を示す。
【００５８】
【表１】
2008251322.tif 000003
【００５９】
表１において、組成はガラスの分析組成であり、それぞれの酸化物をＷＯ３、Ｐ２Ｏ５、ＢａＯ、Ｖ２Ｏ５の酸化物換算で表示した。なお、組成の分析は得られたガラスをＩＣＰＳ（誘導プラズマ発光分析）法を用いて分析することで行った。
【００６０】
また、ガラスの溶融は所望のガラス組成となるように各元素の原料を配合し、白金製の坩堝中に原料粉末を投入し、電気炉中で１４００℃に２時間加熱溶融後、その温度から急冷することによって行った。電気炉溶融中、坩堝内に白金製の攪拌棒を挿入して溶融物を攪拌した。溶解後、４００℃に予備加熱された黒鉛治具に流し込んだ。そして、８００℃に再加熱して２時間保持後、０．５℃／分の冷却速度で徐冷して歪のないガラスブロックを得た。
【００６１】
なお、各構成酸化物の原料は、バリウムの原料として燐酸バリウムを用いた他は、ＷＯ３，Ｐ２Ｏ５，Ｖ２Ｏ５よりなる酸化物原料を用いた。
【００６２】
また、表１において、失透の有無は、ガラスを溶解、歪取り後、カレットをホウケイ酸ガラス基板上に載せて再度８００℃に加熱してボタンフロー試験を行い、その表面を目視、ならびに光学顕微鏡観察によって観察して、結晶化が認められた場合を×とし、結晶化が認められず、清浄なガラス自然面が見られた場合を○とした。
【００６３】
また、熱膨張係数は石英ガラスを標準試料として用い、５℃／分で昇温して示差熱膨張計を用いて測定した。第一の変曲点をガラス転移温度とした。また、ガラスの粘度曲線を測定してガラス粘度が１０７．６Ｐｏｉｓｅになる点を軟化温度とした。外観の色は２０ｍｍ×２０ｍｍ×５０ｍｍのガラスブロックを作製し、その外観の色を示した。
【００６４】
さらに、体積抵抗率はガラスブロックから１ｍｍ×１０ｍｍ×３ｍｍのガラス棒を切り出し、１ｍｍ×１０ｍｍの両端面にＰｔ電極を蒸着して、電極間距離を３ｍｍとして、電極ごと恒温槽内に挿入し、１２５℃に一旦加熱して水分を除去した後、２５℃に戻して測定した。抵抗値測定のため、電圧は直流で５００Ｖを印加し、そのときに流れる電流値を計測することにより求めた。
【００６５】
表１において、Ｎｏ．１〜Ｎｏ．７はＷＯ３の量を変化させて、その物性を評価したものである。Ｎｏ．１から試料番号が増加するにつれ、ＷＯ３の含有量を増大させているが、それに応じてガラス転移温度、軟化温度が上昇していくという特徴があった。Ｎｏ．１〜２のガラスはＴｇが４７０℃未満であり、蛍光体焼成温度である４６０℃で変形が生じる可能性が高く、問題があった。Ｎｏ．３〜６は、いずれのパラメータも問題がなく、隔壁用のガラス材料として好適であった。また、Ｎｏ．７のガラスは、軟化温度が６００℃を超えたため、背面板の材料であるソーダライムガラスのガラス移転温度以上に加熱しないとガラス成型できないことが分かった。
【００６６】
以上より、ＷＯ３の含有量は、２５重量％から６０重量％が好ましかった。ＷＯ３含有量が２５重量％未満ではガラスの転移温度が低く、蛍光体焼付け工程において変形するという不具合を生じる可能性がある。また、６０重量％を超えると、軟化温度が６００℃を超えるため、このガラスを基板上で成型焼成する際、背面板ガラス材料を劣化させる可能性があるため、好ましくなかった。
【００６７】
次に、試料Ｎｏ．８〜１３により、Ｐ２Ｏ５の含有量を変化させたガラスを作製した。Ｎｏ．８、Ｎｏ．９に示すように、Ｐ２Ｏ５の含有量が少ないとき、ガラス表面に結晶化の様相が観察されたため、好ましくなかった。Ｐ２Ｏ５の含有量の多いＮｏ．９のガラスの方が良好であったが、非常にわずかであるが結晶化の兆候が見られた。Ｐ２Ｏ５含有量を１５重量％としたＮｏ．１０ガラスでは、このような結晶化の様子は見られなくなり、清浄なガラス面が得られた。
【００６８】
以上より、Ｐ２Ｏ５含有量は１５重量％以上であることが好ましいことが分かった。Ｐ２Ｏ５の含有量を増加させると、このような結晶化の兆候がなくなる一方、Ｔｇ、Ｔｓが上昇していく傾向が見られた。Ｐ２Ｏ５含有量を増加させて作製したＮｏ．１０〜１２のガラスでは、Ｔｇ，Ｔｓともに良好な値を示したが、Ｐ２Ｏ５を４１重量％含有させたＮｏ．１３のガラスでは、Ｔｓが６００℃を超えたため、処理工程で背面板を変形させる恐れがあった。
【００６９】
以上より、Ｐ２Ｏ５の含有量は１５重量％以上４０重量％以下であることが好ましかった。Ｐ２Ｏ５含有量が１５重量％未満であると、ガラスが失透するため好ましくない。また、４０重量％以上であると、軟化温度が高くなりすぎるため、好ましくない。
【００７０】
次に、Ｎｏ．１４〜１８のガラスを作製してＢａＯの含有量の検討を行った。ＢａＯ含有量が増加すると、このガラス系の熱膨張係数が大きくなるという特徴を有していた。ＢａＯを６重量％含有したＮｏ．１４のガラスでは、熱膨張係数が６５×１０−７／℃と、背面板ガラスに対して小さすぎ、成型後剥離状のクラックが生じる可能性が高く、好ましくなかった。さらにＮｏ．１５〜１８のガラスでは熱膨張係数は７１〜８９×１０−７／℃と好適な値を示したが、Ｎｏ．１８に示すガラスでは熱膨張係数は９７×１０−７／℃と大きすぎ、熱処理工程において背面板ガラスから受ける引っ張り応力が大きく、縦方向に亀裂が生じる可能性があり、好ましくなかった。
【００７１】
以上より、ＢａＯの含有量は８重量％以上３０重量％以下であることが好ましかった。ＢａＯ含有量が８重量％未満であると熱膨張係数が小さすぎ、剥離方向の亀裂が生じるため好ましくない。一方、ＢａＯ含有量が３０重量％を超えると熱膨張係数が大きくなりすぎるため、縦方向の亀裂による破損が生じるため、好ましくない。
【００７２】
さらに、Ｎｏ．１９〜２３に示すガラスでＶ２Ｏ５の含有量を検討した。Ｖ２Ｏ５の含有量が増大するほど、体積抵抗率が顕著に低下していく様子が見られた。Ｎｏ．１９のガラスはＶ２Ｏ５の含有量が６重量％のものであるが、体積抵抗率が１．２×１０１２Ωｃｍと大きく、パネル内で残存電荷をアースすることが困難なため、異常放電の原因となる可能性があることが分かった。
【００７３】
Ｎｏ．２０〜２２のガラスでは、体積抵抗率が１．０×１０１２〜１．０×１０７Ωｃｍの範囲にあり、パネル内での異常放電なども見られる可能性が少なく好適であった。一方、Ｎｏ．２３に示すＶ２Ｏ５を２１重量％含有させたガラスでは、体積抵抗率が１．０×１０７Ωｃｍを下回っていた。この場合、上面パネルの表示電極近傍に表示のマーキングのために施される蓄積電荷までもがアースされてしまい、表示の応答性が極端に低下するという問題を生じる可能性があった。従って、Ｎｏ．２３のガラスは好ましくないことが分かった。
【００７４】
以上より、Ｖ２Ｏ５の含有量は８重量％以上２０重量％以下であることが好ましかった。Ｖ２Ｏ５の含有量が８重量％未満であると、抵抗が高くなり、異常放電の原因になるため好ましくない。また、Ｖ２Ｏ５の含有量が２０重量％を超えると、抵抗が低くなりすぎ、表示の応答性が低下するため好ましくない。
【００７５】
表１に検討したすべてのガラスにおいて、外観の色は黒色であり、黒色コントラストを向上させることができるため好ましかった。
【実施例３】
【００７６】
次に、タングステン、リン、バリウム、バナジウム系ガラスの耐候性を向上させるため、種々の添加元素を検討した。表２にその結果を示す。
【００７７】
【表２】
2008251322.tif 000004
【００７８】
耐候性を向上させるため、ＭｏＯ３、Ｃｒ２Ｏ３、ＨｆＯ２、ＺｒＯ２、Ａｌ２Ｏ３、Ｇｄ２Ｏ３の５種類の酸化物を検討した。表２において、水への溶解量は、１０ｍｍ立方のガラスブロック（約４ｇ）を８０℃の温水に２４時間浸漬して１２０℃の乾燥機内に５時間挿入して十分に乾燥させた後、浸漬前後のガラスブロックの重量を０．１ｍｇの単位まで測定して、その差を浸漬前の重量で規格化して溶解量として算出した。
【００７９】
Ｎｏ．２４は、上記の酸化物を含まないＷＯ３−Ｐ２Ｏ５−ＢａＯ−Ｖ２Ｏ５系の４元系ガラス組成物であるが、０．５％の重量減少が認められた。一方、ＭｏＯ３を含有させたガラスでは、５重量％以下では溶解量が低下したが、５重量％を超えると溶解量が悪化していくことが分かった。
【００８０】
また、Ｃｒ２Ｏ３、ＨｆＯ２、ＺｒＯ２、Ａｌ２Ｏ３、Ｇｄ２Ｏ３を含有させても大幅な耐水性の改善が見られたが、いずれも含有しすぎると失透が生じ、好ましくなかった。具体的にはＣｒ２Ｏ３は５重量％以下では耐水性が改善されて失透も見られなかったが、５重量％を超えると失透が見られた。また、ＨｆＯ２、ＺｒＯ２、Ａｌ２Ｏ３、Ｇｄ２Ｏ３はいずれも３重量％以下では耐水性の改善が見られ、かつ良好なガラスが得られたが、３重量％を超えると失透が見られ、好ましくなかった。その他の熱膨張係数、ガラス転移温度、軟化温度、色、体積抵抗率などの諸特性は、問題がなかった。
【００８１】
以上より、ガラスの耐候性を向上させるため、ＭｏＯ３を０〜５重量％の範囲、Ｃｒ２Ｏ３を０〜５重量％の範囲、ＺｒＯ２を０〜３重量％の範囲、ＨｆＯ２を０〜３重量％の範囲、Ｇｄ２Ｏ３を０〜３重量％の範囲、Ａｌ２Ｏ３を０〜３重量％の範囲で含有させることができる。それぞれ、この量を超えると、ＭｏＯ３の場合には耐候性向上の効果がなくなり、その他の酸化物については結晶化が生じるため、好ましくない。
【実施例４】
【００８２】
次に、表１で検討したガラスにフィラーを添加してその効果を検証した。本実施例では、熱膨張係数が好適で、タングステン−リン−バリウム−バナジウム系ガラスに添加しても焼結性が良好なアルミナ（Ａｌ２Ｏ３）を用いて検討を行った。表３に、Ａｌ２Ｏ３をフィラーとして添加して焼成したガラス材料の外観の色と体積抵抗率を示す。添加したＡｌ２Ｏ３粒子の粒径は平均で２μｍとした。
【００８３】
【表３】
2008251322.tif 000005
【００８４】
表３において、体積抵抗率はＡｌ２Ｏ３フィラーの添加量が増大していくにつれ、外観の色は灰色に近くなり、体積抵抗率は上昇する。フィラー充填量が７０体積％までは体積抵抗率は１．０×１０１２Ωｃｍ以下で好適であったが、フィラー充填量が７０体積％を超えると体積抵抗率が１．３×１０１２Ωｃｍとなり、好ましくなかった。また、フィラー添加量が多すぎると、通電過熱方式による隔壁形成の際、ガラスの流動性が損なわれるため好ましくなかった。
【００８５】
以上より、フィラーを充填しても好適な隔壁材が得られるが、その充填量は７０体積％以下であることが好ましかった。
【実施例５】
【００８６】
次に、実施例２、３、４で検討したガラス組成物を隔壁として用いた図１および図１０に示すＰＤＰを作製し、実施例１に示すガラスを隔壁として用いた場合の黒色コントラスト、白色輝度を評価した。なお、本実施例では白色輝度を増加させるため、図１０に示すように隔壁の蛍光体と接する面に反射膜を設けて裏面への発光を前面側に反射させることによって輝度を増加させる構成とした
なお、図１は薄膜を形成しない場合のＰＤＰ断面の概略図であり、図１０は薄膜を形成した場合のＰＤＰ断面の概略図である。
【００８７】
表４に、検討した隔壁、薄膜の構成ならびに各隔壁材料の薄膜の屈折率、基板の波長５３０ｎｍにおける屈折率、ならびにガラス基材上に薄膜を形成した場合ならびに形成しない場合の波長５３０ｎｍにおける反射率、吸収率、透過率、図１或いは図１０にＰＤＰを作製した際の黒色コントラストと白色輝度を示す。
【００８８】
表４において、屈折率、反射率、吸収率、透過率の基礎的な光学定数の値は、図１および１０に示すパネルを作製する前に、鏡面研磨された２０ｍｍ角×０．５ｍｍ厚さの基材薄片を作製し、この上にスパッタ法を用いて各薄膜を形成して測定した。
【００８９】
また、表４の相対黒色コントラストと相対白色輝度は、図１或いは図１０に示すＰＤＰを作製した後にパネル特性として評価した。相対黒色コントラストは、電圧を印加しつつ全画面黒画像を表示させた際の画面から放出される輝度を、試料Ｎｏ．４８のビスマス系ガラスの隔壁を用いて作製した図１に示すＰＤＰの輝度を１としたときの相対値として示した。また、相対白色輝度は全体をフル表示にして白色としたときの輝度を、試料Ｎｏ．４８のビスマス系ガラスの隔壁を用いて作製した図１に示すＰＤＰの輝度を１としたときの相対値として示した。
【００９０】
【表４】
2008251322.tif 000006
【００９１】
薄膜を作製するためのスパッタ法は、Ｆｅ２Ｏ３、Ｇａ２Ｏ３、Ｆｅ２Ｏ３−Ｇａ２Ｏ３、Ｃｒ２Ｏ３系薄膜を形成するために、Ａｒ＋５％Ｏ２のスパッタガスを用いて各組成の酸化物ターゲットを用いてＲＦ電源を用いて成膜した。膜厚は、２０〜２００ｎｍの間で変化させた。また、ＴａＮを成膜する際にはＡｒ＋５％Ｎ２雰囲気で、Ｔａターゲットを用いて反応性スパッタリングを用いて行った。スパッタパワーは５００Ｗ、ターゲットサイズは１５２．４ｍｍφ、到達真空度は４．０×１０−５Ｐａ、成膜時ガス圧は０．７Ｐａとして行った。
【００９２】
得られた薄膜、および基材の屈折率及び消衰係数を、分光エリプソメータを用いて測定した。測定光源はタングステンランプとし、波長３５０〜８５０ｎｍの範囲で測定した。試料Ｎｏ．５０〜５３に示すＦｅ２Ｏ３、Ｆｅ２Ｏ３−Ｇａ２Ｏ３系薄膜の屈折率及び消衰係数の波長分散を図１７、図１８に示す。
【００９３】
試料Ｎｏ．５０のＦｅ２Ｏ３単体の薄膜では波長４００〜８００ｎｍの可視光域全般において屈折率は２．８以上と高い値を示した。Ｇａ２Ｏ３を添加することにより可視光域における屈折率、消衰係数ともにＧａ２Ｏ３の添加量が増加するとともに低下していくが、試料Ｎｏ．５１の７０Ｆｅ２Ｏ３−３０Ｇａ２Ｏ３では屈折率は２．４以上の値を示した。しかし、試料Ｎｏ．５２、Ｎｏ．５３の試料では、可視光域での屈折率はさらに低下し、この波長域における最低の屈折率は２．１〜２．０と下がっていった。
【００９４】
また、試料Ｎｏ．４９のＷＯ３−Ｐ２Ｏ５−ＢａＯ−Ｖ２Ｏ５系ガラス基板の屈折率及び消衰係数を図１９、図２０に示す。ＷＯ３−Ｐ２Ｏ５−ＢａＯ−Ｖ２Ｏ５系ガラス基板の屈折率は波長の増加に伴って屈折率は低下するが、８００ｎｍでは約１．７５の値を示した。
【００９５】
表４に示した材料の波長４００〜８００ｎｍの可視光域における反射率を測定した。測定は（株）日立ハイテクノロジーズ製分光光度計（Ｕ−４１００）を用いて行った。一例として、試料Ｎｏ．４９とＮｏ．５１について、その分光反射率曲線を図１６に示す。試料Ｎｏ．４９のＷＯ３−Ｐ２Ｏ５−ＢａＯ−Ｖ２Ｏ５系ガラス基材では、可視光の波長域で反射率は９％〜１１％程度であったが、試料Ｎｏ．５１の７０Ｆｅ２Ｏ３−３０Ｇａ２Ｏ３薄膜を形成した場合には、反射率は１６％〜２３％と向上することが分かった。
【００９６】
まず、図１に示す薄膜を形成しないＰＤＰについて評価を行った。試料Ｎｏ．４８に示す試料は、基材としてビスマスを主成分とする低温軟化ガラスを用いたものである。試料Ｎｏ．４９の試料は基材としてＷＯ３−Ｐ２Ｏ５−ＢａＯ−Ｖ２Ｏ５系ガラスを用いて作製した例であるが、隔壁の上面が黒色であるために、画面全体の黒味が増し、相対黒色コントラストは０．５と大幅に向上していた。
【００９７】
一方、白色相対輝度は、蛍光体の発光効率が同じであるのでほとんど同じであった。さらに基材としてＷＯ３−Ｐ２Ｏ５−ＢａＯ−Ｖ２Ｏ５系ガラスに５０体積％のＡｌ２Ｏ３を添加した基材を用いた試料Ｎｏ．５９の試料では、Ａｌ２Ｏ３の反射率が高いため、波長５３０ｎｍにおける反射率が４％向上した。また、相対黒色コントラストはＡｌ２Ｏ３が基材に入った分、白味が増加し、０．７となった。しかし、蛍光体裏面の反射率が向上したため、相対白色輝度が１．１と、１０％ほど上昇した。
【００９８】
以上のように、本実施例で作製したタングステン、リン、バリウム、バナジウム系ガラスを用いた場合には、黒色のコントラストが従来のビスマス系ガラスを用いたときに比べて大幅に向上した。また、これにＡｌ２Ｏ３フィラーを添加すると、黒色コントラストの改善効果は若干低下するものの、従来のものよりは良好であり、さらに白色の輝度が向上するため好ましい。
【００９９】
次に、これらの基材の上に薄膜を形成した図１０に示す形状のプラズマディスプレイパネルについての評価結果について述べる。
【０１００】
表４に示すように、屈折率の高い材料を用いるほど、高い反射率を得ることができる。図２１に、試料Ｎｏ．４９の基板に、屈折率の異なる各種薄膜を付した場合の屈折率に対する反射率を示す。この図では、代表例として波長５３０ｎｍの場合について示す。屈折率が上昇するほど、反射率が上昇していくことが分かる。なお、膜厚に関しては各屈折率の薄膜で最大の反射率が得られる膜厚とした。
【０１０１】
図２１より明らかなように、屈折率１．７８の基材として試料Ｎｏ．４９のＷＯ３−Ｐ２Ｏ５−ＢａＯ−Ｖ２Ｏ５系ガラスを用いた場合には、波長５３０ｎｍでは反射率２０％を得る場合には屈折率を２．２以上にする必要があることが分かる。さらに、反射率を５０％以上にするためには、薄膜の屈折率を３．３以上にする必要があることが分かる。
【０１０２】
表４の反射率と相対黒色コントラストの関係を見ると、試料Ｎｏ．５０のように反射率が２３％のときに相対白色輝度は１．３と、３０％程度と大幅に改善することが分かる。また、試料Ｎｏ．５２のように反射率が２０％の時には１０％程度の白色輝度の改善があることが分かった。
【０１０３】
しかしながら、試料Ｎｏ．５３、Ｎｏ．５４のように、反射率が１２％以下の場合には相対白色輝度は１．０と、輝度改善には効果が少なかった。
【０１０４】
また、ＴａＮ、Ｓｉ、Ｇｅのように高屈折率の薄膜を用いた場合にも相対白色輝度は１．４〜１．６と、大幅に向上していた。さらに、Ｎｏ．５８の試料のように、基材としてビスマス系ガラスを用いた場合にも、薄膜としてＦｅ２Ｏ３を形成すると、その反射率は向上し、相対白色輝度は薄膜を形成しない試料Ｎｏ．４８の場合に比べて１．５と、５０％向上していることが分かった。
【０１０５】
また、基材として５０体積％のＡｌ２Ｏ３フィラーを添加したＷＯ３−Ｐ２Ｏ５−ＢａＯ−Ｖ２Ｏ５系ガラスを用いて、その隔壁側面にＦｅ２Ｏ３，Ｃｒ２Ｏ３を形成したＮｏ．６０、Ｎｏ．６１の試料の場合には、相対黒色コントラストは基材のみの場合と同様０．７程度であるが、白色輝度は１．６と向上した。
【０１０６】
以上のように、隔壁の側面に高屈折率の薄膜を形成すると輝度を上昇させることができる。用いる薄膜の材料は、鉄酸化物、クロム酸化物、鉄とガリウムの複合酸化物、タンタル窒化物、シリコン、あるいはゲルマニウムから選ばれることが好ましい。
【図面の簡単な説明】
【０１０７】
【図１】本発明で作製したＰＤＰの断面の概略図。
【図２】本発明で作製したＰＤＰの電極形成工程を示す図。
【図３】本発明で作製したＰＤＰの隔壁、封着ガラス形成工程を示す図。
【図４】本発明で作製したＰＤＰの隔壁、封着ガラス形成工程を示す図。
【図５】本発明で作製したＰＤＰの隔壁形成工程の一部を示す図。
【図６】本発明で作製したＰＤＰの隔壁形成工程の一部を示す図。
【図７】本発明で作製したＰＤＰの隔壁形成工程の一部を示す図。
【図８】本発明で作製したＰＤＰの蛍光体塗布工程を示す図。
【図９】本発明で作製したＰＤＰの蛍光体焼成工程を示す図。
【図１０】本発明で作製したＰＤＰの断面の概略図。
【図１１】本発明で作製したＰＤＰの薄膜形成工程の一部を示す図。
【図１２】本発明で用いた薄膜形成時のマスク材料の概略図。
【図１３】本発明で作製したＰＤＰの薄膜形成工程の一部を示す図。
【図１４】本発明で作製したＰＤＰの薄膜形成工程の一部を示す図。
【図１５】本発明で作製したＰＤＰの蛍光体焼成工程を示す図。
【図１６】本発明による隔壁材の可視光域の分光反射率曲線図。
【図１７】隔壁材上に形成される薄膜の可視光域の屈折率の波長分散特性図。
【図１８】隔壁材上に形成される薄膜の可視光域の消衰係数の波長分散特性図。
【図１９】本発明で使用する隔壁材基材用ガラスの屈折率の波長分散特性図。
【図２０】本発明で使用する隔壁材基材用ガラスの消衰係数の波長分散特性図。
【図２１】薄膜の屈折率に対する反射率の変化を示す図。
【図２２】従来の一般的なＰＤＰの断面の模式図。
【符号の説明】
【０１０８】
１…背面基板、２…データ電極、３…蛍光体、４…隔壁、５、５ａ…封着ガラス、６…枠ガラス、７…バス電極、８…表示電極、９…保護膜、１０…誘電体層、１１…前面基板、１２…金型、１３…薄膜、１４…マスク、２０…誘電体層。
【図１】
2008251322.tif 000007
【図２】
2008251322.tif 000008
【図３】
2008251322.tif 000009
【図４】
2008251322.tif 000010
【図５】
2008251322.tif 000011
【図６】
2008251322.tif 000012
【図７】
2008251322.tif 000013
【図８】
2008251322.tif 000014
【図９】
2008251322.tif 000015
【図１０】
2008251322.tif 000016
【図１１】
2008251322.tif 000017
【図１２】
2008251322.tif 000018
【図１３】
2008251322.tif 000019
【図１４】
2008251322.tif 000020
【図１５】
2008251322.tif 000021
【図１６】
2008251322.tif 000022
【図１７】
2008251322.tif 000023
【図１８】
2008251322.tif 000024
【図１９】
2008251322.tif 000025
【図２０】
2008251322.tif 000026
【図２１】
2008251322.tif 000027
【図２２】
2008251322.tif 000028